(57)【要約】【課題】不要部の除去作業が大きく軽減され、高い寸法精度の金属ガラス成形体を効率よく製造可能な成形型、およびかかる成形型を備える成形装置を提供すること。【解決手段】成形型１０は、第１プレート１１、第２プレート１２および第３プレート１３を有する。第１パーティング面１１２には、型閉め状態においてキャビティ２０が形成される。第２プレート１２内には、出口がキャビティ２０に開口するゲート部２１を有している。成形体１０は、キャビティ２０内に溶融金属を充填し、冷却・固化させることにより、金属ガラス合金の成形体を得るのに用いられる成形型であり、ゲート部２１の横断面積は、７５００〜７５０００μｍ２である。そして、成形型１０は、成形体を得た後、第１パーティング面１１２を開いた際に、成形体が第１プレート１１に固着するとともにゲート部２１で破断して離脱するよう構成されている。【選択図】図１
2008006447.tif 000002
【特許請求の範囲】
【請求項１】
相対的に型閉め型開き自在に設けられた第１の型および第２の型と、該両型の型閉め状態において前記両型間に形成されたキャビティと、前記第２の型内に設けられ、溶融材料を前記キャビティ内に供給するゲート部とを有し、前記キャビティ内に前記溶融材料として固化したときに金属ガラス合金となる組成の溶融金属を充填した後、前記キャビティ内の前記溶融金属を冷却・固化させることにより、前記金属ガラス合金で構成された成形体を得るのに用いられる成形型であって、
前記ゲート部の横断面の面積が７５００〜７５０００μｍ２であり、かつ、前記第１の型と前記成形体との間の固着力が、前記第２の型と前記成形体との間の固着力より大きくなっており、
前記成形体を得た後、前記両型を開いた際に、前記成形体が前記第１の型側に固着するとともに、前記成形体が前記ゲート部で破断して前記第２の型側から離脱するよう構成されていることを特徴とする成形型。
【請求項２】
前記キャビティの内壁面のうち、前記第１の型側に形成された内壁面の面積が、前記第２の型側に形成された内壁面の面積より大きい請求項１に記載の成形型。
【請求項３】
前記キャビティにおいて、前記第１の型側に形成された抜きテーパの角度が、前記第２の型側に形成された抜きテーパの角度より小さい請求項１または２に記載の成形型。
【請求項４】
前記ゲート部の軸は、前記両型の間の型合わせ面に対してほぼ直交している請求項１ないし３のいずれかに記載の成形型。
【請求項５】
前記ゲート部の出口は、前記キャビティの前記第２の型側に形成された内壁面から前記キャビティの中心部に向かって突出した凸部に設けられている請求項１ないし４のいずれかに記載の成形型。
【請求項６】
前記キャビティの内壁面から突出した凸部の突出高さは、前記ゲート部の軸方向の長さより大きい請求項５に記載の成形型。
【請求項７】
前記ゲート部は、その軸方向の長さが０．０５〜０．５ｍｍである請求項５または６に記載の成形型。
【請求項８】
前記キャビティにおいて、前記第１の型と前記第２の型との距離が周囲よりも長くなっている肉厚部を有し、
前記凸部は、前記肉厚部に対応する位置に設けられている請求項５ないし７のいずれかに記載の成形型。
【請求項９】
当該成形型は、前記両型を開いた状態で、前記第１の型に固着した前記成形体を、前記第１の型から離型させるように押すイジェクトピンを有し、
該イジェクトピンは、前記肉厚部に対応する位置を押すよう構成されている請求項８に記載の成形型。
【請求項１０】
当該成形型は、前記第２の型の前記第１の型と反対側に、前記第２の型に対して相対的に型閉め型開き自在に設けられた第３の型を有し、前記第２の型と前記第３の型との間に、前記ゲート部の出口と反対側に連結され、前記溶融金属を前記ゲート部に供給するランナー部およびスプルー部が形成されており、
前記第２の型と前記第３の型とを開いた状態で、前記第２の型に固着した前記ゲート部、前記ランナー部および前記スプルー部に存在する前記金属ガラス合金を、前記第２の型から離型させるように押す第２イジェクトピンを有する請求項１ないし９のいずれかに記載の成形型。
【請求項１１】
前記ゲート部は、出口に向かって内径がほぼ一定な円管状をなしている請求項１０に記載の成形型。
【請求項１２】
前記ゲート部は、出口に向かって内径が漸減するテーパ内周面を有する円管状をなしており、該テーパ内周面の抜きテーパの角度は、０．５°以下である請求項１０に記載の成形型。
【請求項１３】
前記ランナー部は、前記ゲート部に向かって内径が漸減するテーパ内周面を有する円管状をなしており、該テーパ内周面の抜きテーパの角度は、１０〜３０°である請求項１０ないし１２のいずれかに記載の成形型。
【請求項１４】
前記金属ガラス合金は、その引張強度が１５００〜２０００ＭＰａである請求項１ないし１３のいずれかに記載の成形型。
【請求項１５】
請求項１ないし１４のいずれかに記載の成形型を備えることを特徴とする成形装置。
【発明の詳細な説明】
【技術分野】
【０００１】
本発明は、成形型および成形装置に関するものである。
【背景技術】
【０００２】
特定の金属材料を主成分とし、所定の条件を満たす元素を含む材料とを混合した原材料を、溶融状態から極めて急速に冷却すると、結晶が形成される前のランダムな非晶質状態の合金が形成される場合がある。このような合金は、所定の温度領域において、ガラス様に振る舞うことから、「金属ガラス」と呼ばれる。
このような金属ガラス合金は、高強度、低ヤング率、高耐食性等の優れた特性を備えていることから、歯車のような各種の機械部品を構成する材料として期待されている。
【０００３】
また、金属ガラス合金は、成形型を用いて成形する場合、キャビティの形状を忠実に再現する高い成形性を備えていることから、微小で複雑な機械部品を製造することもできる。
例えば、特許文献１には、キャビティと、キャビティに連通するスプルーとを有し、金属ガラス合金の成形体を得るのに用いられる成形型が開示されている。かかる成形型のキャビティ内に溶融状態の原材料（溶融金属）を供給することにより、キャビティの形状をなす金属ガラス合金の成形体が得られる。
【０００４】
ここで、図８は、従来の成形型の型閉め状態の一例を示す図（縦断面図）である。
図８に示す成形型８１０は、相対的に型締め型開き自在に設けられた第１プレート（第１の型）８１１および第２プレート（第２の型）８１２を有する射出成形型である。
第１プレート８１１および第２プレート８１２との間には、型閉め状態において、製造すべき成形体の形状をなすキャビティ８２０が形成される。
【０００５】
また、成形型８１０は、出口がキャビティ８２０に開口し、キャビティ８２０内に溶融金属を供給するゲート部８２１、ランナー部８２２およびスプルー部８２３を有している。そして、図８に示す供給源８５０から供給された溶融金属は、スプルー部８２３、ランナー部８２２およびゲート部８２１を順次通過してキャビティ８２０に供給され、供給された溶融金属は、その後、冷却・固化して、金属ガラス合金の成形体となる。
このような従来の成形型８１０で得られる成形体は、キャビティ８２０の形状をなすキャビティ成形部と、ゲート部８２１、ランナー部８２２およびスプルー部８２３のそれぞれの形状をなすゲート成形部、ランナー成形部およびスプルー成形部とを備えたものとなる。
【０００６】
ところで、キャビティ成形部を機械部品等として用いるためには、得られた成形体からゲート成形部、ランナー成形部およびスプルー成形部を含む不要部を切り離す必要がある。ところが、従来の成形型８１０では、ゲート部８２１が幅広い形状をなしており、それに伴って幅広（肉厚）のゲート成形部が形成されることとなる。前述したように金属ガラス合金は優れた機械的特性を有しており、このような幅広のゲート成形部を切断して、キャビティ成形部を得ることは容易ではなく、切断作業に多大な手間とコストを必要とする。
かかる問題は、機械部品を大量に生産する場合には、生産効率を大幅に低下させることになるため、特に顕著な問題となる。
また、特に、微小な成形体を製造する場合、キャビティ成形部の寸法精度を低下させることなく、キャビティ成形部とスプルー成形部とを切り離すのは困難である。
【０００７】
【特許文献１】特開２０００−２７１７１４号公報
【発明の開示】
【発明が解決しようとする課題】
【０００８】
本発明の目的は、不要部の除去作業が大きく軽減され、高い寸法精度の金属ガラス成形体を効率よく製造可能な成形型、およびかかる成形型を備える成形装置を提供することにある。
【課題を解決するための手段】
【０００９】
上記目的は、下記の本発明により達成される。
本発明の成形型は、相対的に型閉め型開き自在に設けられた第１の型および第２の型と、該両型の型閉め状態において前記両型間に形成されたキャビティと、前記第２の型内に設けられ、溶融材料を前記キャビティ内に供給するゲート部とを有し、前記キャビティ内に前記溶融材料として固化したときに金属ガラス合金となる組成の溶融金属を充填した後、前記キャビティ内の前記溶融金属を冷却・固化させることにより、前記金属ガラス合金で構成された成形体を得るのに用いられる成形型であって、
前記ゲート部の横断面の面積が７５００〜７５０００μｍ２であり、かつ、前記第１の型と前記成形体との間の固着力が、前記第２の型と前記成形体との間の固着力より大きくなっており、
前記成形体を得た後、前記両型を開いた際に、前記成形体が前記第１の型側に固着するとともに、前記成形体が前記ゲート部で破断して前記第２の型側から離脱するよう構成されていることを特徴とする。
これにより、不要部の除去作業が大きく軽減され、高い寸法精度の金属ガラス成形体を効率よく製造可能な成形型が得られる。
【００１０】
本発明の成形型では、前記キャビティの内壁面のうち、前記第１の型側に形成された内壁面の面積が、前記第２の型側に形成された内壁面の面積より大きいことが好ましい。
これにより、第１の型側に形成された内壁面と成形体との間の固着力を、第２の型側に形成された内壁面と成形体との間の固着力よりも、より確実に増大させることができる。その結果、第１の型と第２の型とを型開き状態とした際に、第１の型側に形成された内壁面に成形体をより確実に固着させるとともに、ゲート部に存在する金属ガラス合金をより確実に破断させることができる。
【００１１】
本発明の成形型では、前記キャビティにおいて、前記第１の型側に形成された抜きテーパの角度が、前記第２の型側に形成された抜きテーパの角度より小さいことが好ましい。
これにより、第１の型側に形成された内壁面と成形体との間の摩擦力が増大し、前記内壁面から成形体が抜け難くなる。このため、前記内壁面と成形体との間の固着力を、第２の型側に形成された内壁面と成形体との間の固着力よりもさらに増大させることができる。その結果、前記両型の間の型合わせ面を開いた際に、ゲート部に存在する金属ガラス合金をさらに確実に破断させることができる。
【００１２】
本発明の成形型では、前記ゲート部の軸は、前記両型の間の型合わせ面に対してほぼ直交していることが好ましい。
これにより、第１の型と第２の型との間が開く際に、ゲート部に存在する金属ガラス合金に、最も小さい横断面に対して引張荷重を作用させることができるので、ゲート部に対して単位面積当たりの荷重を増大させ、より大きな応力を発生させることができる。その結果、前記両型の型合わせ面を開いた際に、ゲート部に存在する金属ガラス合金を特に確実に破断させることができる。
【００１３】
本発明の成形型では、前記ゲート部の出口は、前記キャビティの前記第２の型側に形成された内壁面から前記キャビティの中心部に向かって突出した凸部に設けられていることが好ましい。
これにより、前記第１の型と前記第２の型との型合わせ面が開いてゲート部が破断した際に、成形体側に生じる破断片が、前記凸部に対応する凹部内に生じることとなる。そして、かかる前記凸部を有する成形型により得られた成形体は、破断片の端部が成形体の外周面から突出し難いものとなる。したがって、成形後の成形体に仕上げ加工を施して破断片を除去する必要がなくなり、成形体の製造工程の大幅な簡素化および低コスト化を図ることができる。
【００１４】
本発明の成形型では、前記キャビティの内壁面から突出した凸部の突出高さは、前記ゲート部の軸方向の長さより大きいことが好ましい。
これにより、前記第１の型と前記第２の型との型合わせ面が開いた際に生じたゲート部の破断片のうち、成形体側に残存した破断片は、その端部が成形体の外周面（下面）から突出するのを確実に防止することができる。
【００１５】
本発明の成形型では、前記ゲート部は、その軸方向の長さが０．０５〜０．５ｍｍであることが好ましい。
これにより、成形体側に残存する破断片の長さを比較的短くすることができ、得られた成形体から破断片を除去する必要性をさらに低減することができる。また、ゲート部の軸方向の長さが前記範囲内であれば、ゲート部の範囲内で確実に破断させることができる。
【００１６】
本発明の成形型では、前記キャビティにおいて、前記第１の型と前記第２の型との距離が周囲よりも長くなっている肉厚部を有し、
前記凸部は、前記肉厚部に対応する位置に設けられていることが好ましい。
これにより、キャビティに設けられた凸部によって成形体に凹部が形成され、これにより成形体の肉厚が薄くなり過ぎるのを防止することができる。すなわち、肉厚部の位置に対応して凸部を設けるようにすれば、凸部による成形体の肉厚の減少を肉厚部によって相殺することができる。その結果、成形体に極端に薄肉な部分ができるのを防止して、成形型を用いて得られた成形体全体の機械的強度の低下を防止することができる。
【００１７】
本発明の成形型では、当該成形型は、前記両型を開いた状態で、前記第１の型に固着した前記成形体を、前記第１の型から離型させるように押すイジェクトピンを有し、
該イジェクトピンは、前記肉厚部に対応する位置を押すよう構成されていることが好ましい。
これにより、例えば、キャビティの第１の型と第２の型との距離が短く、かかるキャビティから得られる成形体が薄肉なものである場合でも、成形体を前記イジェクトピンで押した際に、成形体が不本意に変形してしまうのを確実に防止することができる。すなわち、肉厚部を押して離型させることにより、全体が薄肉な成形体を形成する場合でも、離型の際に成形体が変形し難くなり、高い寸法精度の成形体が得られる。
【００１８】
本発明の成形型では、当該成形型は、前記第２の型の前記第１の型と反対側に、前記第２の型に対して相対的に型閉め型開き自在に設けられた第３の型を有し、前記第２の型と前記第３の型との間に、前記ゲート部の出口と反対側に連結され、前記溶融金属を前記ゲート部に供給するランナー部およびスプルー部が形成されており、
前記第２の型と前記第３の型とを開いた状態で、前記第２の型に固着した前記ゲート部、前記ランナー部および前記スプルー部に存在する前記金属ガラス合金を、前記第２の型から離型させるように押す第２イジェクトピンを有することが好ましい。
これにより、成形体を形成する度に生じる不要部、すなわちゲート部内、ランナー部内およびスプルー部内に存在する金属ガラス合金を、容易に排出・除去することができる。
【００１９】
本発明の成形型では、前記ゲート部は、出口に向かって内径がほぼ一定な円管状をなしていることが好ましい。
これにより、第２の型のゲート部周辺に、断面形状（第２の型の上面とゲート部の内周面とで形成される形状）に鋭角になる部分が生じてしまうのを、確実に防止することができる。断面形状が鋭角になっている成形型は、この部分で欠損等を生じ易いため、耐久性に劣る。かかる観点から、断面形状が鋭角になる部分を含まない成形型は、耐久性に優れたものとなる。
【００２０】
本発明の成形型では、前記ゲート部は、出口に向かって内径が漸減するテーパ内周面を有する円管状をなしており、該テーパ内周面の抜きテーパの角度は、０．５°以下であることが好ましい。
これにより、ゲート部内に存在する金属ガラス合金は、より成形体に近い部分で破断し易くなる。その結果、成形体側に残存した破断片の長さがより短くなり、得られた成形体から破断片を除去する必要性がより低減する。
【００２１】
本発明の成形型では、前記ランナー部は、前記ゲート部に向かって内径が漸減するテーパ内周面を有する円管状をなしており、該テーパ内周面の抜きテーパの角度は、１０〜３０°であることが好ましい。
これにより、キャビティ内に溶融金属を射出する際、ランナー部の内周面に過大な応力が加わるのを防止するとともに、成形体を得た後、第２の型と第３の型との間の型合わせ面を開いた際に、ランナー部内に存在する金属ガラス合金が、第２の型に引っ掛かるのを防止することができる。その結果、第２の型と第３の型とをより円滑に開くことができる。
【００２２】
本発明の成形型では、前記金属ガラス合金は、その引張強度が１５００〜２０００ＭＰａであることが好ましい。
このように引張強度が大きい金属ガラス合金を用い、射出成形法により成形体を得る場合にも、本発明の成形型が特に好適に用いられる。
本発明の成形装置は、本発明の成形型を備えることを特徴とする。
これにより、不要部の除去作業が大きく軽減され、高い寸法精度の金属ガラス成形体を効率よく製造可能な成形装置が得られる。
【発明を実施するための最良の形態】
【００２３】
以下、本発明の成形型および成形装置について、添付図面に示す好適実施形態に基づいて詳細に説明する。
図１は、本発明の成形型の型閉め状態およびこの成形型を備える成形装置を示す縦断面図、図２は、図１中のキャビティ周辺を示す部分拡大図、図３〜図７は、本発明の成形装置を用いて成形体を形成する流れを説明するための図（縦断面図）である。なお、以下の説明では、図１〜図７中の上側を「上」、下側を「下」と言う。
図１に示す成形装置１は、成形型１０と、この成形型１０内に溶融材料を供給する供給源５０とを有する射出成形装置である。
【００２４】
以下、各部について詳細に説明する。
図１および図２に示す成形型１０は、相対的に型閉め型開き自在に設けられた第１プレート（第１の型）１１、第２プレート（第２の型）１２および第３プレート（第３の型）１３を有する射出成形型である。
第１プレート１１、第２プレート１２および第３プレート１３の構成材料としては、それぞれ特に限定されないが、例えば、耐熱鋼、超硬合金等が挙げられる。
【００２５】
第１プレート１１と第２プレート１２との間の第１パーティング面（型合わせ面）１１２には、型閉め状態において、製造すべき成形体の形状をなすキャビティ２０が形成される。
このような成形型１０は、型閉め状態において、キャビティ２０内に溶融材料を充填し、成形体を形成する射出成形に用いられるものである。また、本発明の成形型は、この溶融材料として、固化したときに金属ガラス合金となる組成の溶融金属を用いており、この金属ガラス合金で構成された成形体を得るのに用いられるものである。
【００２６】
ここで、金属ガラス合金は、その原子配列がランダムであり、結晶粒同士の境界である結晶粒界や、結晶粒内の原子レベルでの位置ズレである転位等の不連続部位が実質的に存在しないという特徴を有する金属材料である。このため、金属ガラス合金に応力が発生しても、この不連続部位を起点とした亀裂が生じ難い。これにより、金属ガラス合金は、高強度、高靭性、高耐摩耗性等の優れた機械的特性を備えた金属材料となる。すなわち、このような金属ガラス合金で構成された成形体は、機械的特性に優れたものとなる。
また、結晶金属では、溶融状態から固化に至る際、結晶化に伴う原子配列の自発的な変化を伴うため、成形体の形状が変化することとなる。一方、金属ガラス合金では、このような結晶化を伴わないため、キャビティの形状をより忠実に再現することができる。すなわち、金属ガラス合金で成形体を形成すれば、より高い成形性を享受することができる。
【００２７】
本発明の成形装置１に用いられる金属ガラス合金の組成としては、特に限定されないが、例えば、Ｆｅ基、Ｃｏ基、Ｎｉ基、Ｃｕ基、Ｔｉ基、Ｚｒ基、Ｈｆ基、Ｍｇ基、Ｃａ基、Ｌａ基、Ｙ基、Ｐｔ基、Ｐｄ基等の各種金属ガラス合金が挙げられる。
また、このような金属ガラス合金は、その引張強度が１５００〜２０００ＭＰａ程度であるものが好ましく、１６００〜２０００ＭＰａ程度であるものがより好ましい。このように引張強度が大きい金属ガラス合金を用い、射出成形法により成形体を得る場合にも、本発明の成形型および成形装置が特に好適に用いられる。
【００２８】
以下、成形型１０の各部の構成について詳細に説明する。
第２プレート１２内には、出口がキャビティ２０に開口し、上下方向に沿って設けられたゲート部２１と、ゲート部２１の出口と反対側の端部に連結され、ゲート部２１よりも横断面の面積が大きいランナー部２２とが設けられている。これらのゲート部２１およびランナー部２２の内壁面は、図２に示すように不連続になるよう連結されている。また、ランナー部２２のゲート部２１と反対側には、スプルー部２３が連結されている。スプルー部２３は、第３プレート１３を貫通するように配設されており、スプルー部２３のランナー部２２と反対側の端部には、溶融金属を供給する供給源５０が設けられている。
【００２９】
そして、供給源５０から供給された溶融金属を、スプルー部２３、ランナー部２２およびゲート部２１を順次通過させることにより、最終的にキャビティ２０内に充填することができる。
このようにしてキャビティ２０内に充填された溶融金属は、冷却・固化されることにより、キャビティ２０の形状をなし、金属ガラス合金で構成された成形体となる。
【００３０】
ここで、従来、金属ガラス合金で構成された成形体を得るのに用いられる成形型では、キャビティ内に溶融金属を供給するゲート部の構造として、いわゆるサイドゲートやダイレクトゲートと呼ばれるゲート構造が用いられていた。
このような従来のゲート部は、その内径が比較的大きいものである。したがって、このような成形型で得られた成形体は、キャビティの形状をなすキャビティ成形体と、ランナー部の形状をなすランナー部成形体およびスプルー部の形状をなすスプルー部成形体との間が、比較的肉厚のゲート部成形体を介して連結されたものとなる。このため、射出成形の後、キャビティ成形体と、ゲート部成形体、ランナー部成形体およびスプルー部成形体とを切り離す仕上げ加工を行うことにより、目的とする形状の成形体を得ることを余儀なくされていた。ところが、肉厚でかつ高強度のゲート部成形体を切断するためには、多大な手間とコストを必要としていた。
【００３１】
このような課題を解決するため、本発明者は、成形型１０の構成について鋭意検討を重ね、ゲート部２１の横断面の面積を７５００〜７５０００μｍ２とし、かつ、キャビティ２０の第１プレート１１側の内壁面と成形体との間の固着力が、キャビティ２０の第２プレート１２側の内壁面と成形体との間の固着力より大きくなるように構成することとした。そして、第１プレート１１と第２プレート１２との間の第１パーティング面１１２を開いた際に、キャビティ２０内の成形体が第１プレート１１側に固着した状態で、ゲート部２１に存在する金属ガラス合金を引張応力により破断させ、成形体が第２プレート１２側から離脱するよう構成することとした。成形型１０をこのような構成とすることにより、成形体の形成に伴って、ゲート部２１、ランナー部２２およびスプルー部２３に存在する不要な金属ガラス合金を除去可能な成形型１０が得られることを見出し、本発明を完成するに至った。
【００３２】
かかる成形型１０によれば、不要部の除去作業が大きく軽減され、製造工程の大幅な簡略化を図ることができる。これにより、成形体の製造コストを大幅に低減することができる。
また、かかる成形型１０では、ゲート部２１の横断面の面積を非常に狭くするとともに、ゲート部２１において金属ガラス合金が確実に破断するように最適化されている。したがって、溶融金属を滞りなくキャビティ２０内に供給しつつ、従来の成形型で必要とされた、成形体の形成後に不要部を切り離す仕上げ加工等を省略することができる。その結果、高い寸法精度の金属ガラス成形体を効率よく製造し得る成形型１０および成形装置１が得られる。
【００３３】
また、キャビティ２０内において、それほど高い寸法精度を必要としない箇所にゲート部２１の出口の位置を設定することにより、特に高い寸法精度を必要とする箇所を確実に高い寸法精度で形成することができ、高品質の成形体を得ることができる。
ここで、成形型１０のゲート部２１は、その横断面の面積が７５００〜７５０００μｍ２とされるが、８０００〜６００００μｍ２程度であるのが好ましく、１００００〜５００００μｍ２程度であるのがより好ましい。これにより、溶融金属を滞りなくキャビティ２０内に供給しつつ、型開きの際に、ゲート部２１に存在する金属ガラス合金が確実に破断し得る成形型１０が得られる。
【００３４】
また、図１および図２に示すキャビティ２０の内壁面は、第１プレート１１側に形成された内壁面２０１の面積が、第２プレート１２側に形成された内壁面２０２の面積より大きくなっている。これにより、内壁面２０１と成形体との間の固着力を、内壁面２０２と成形体との間の固着力よりも、より確実に増大させることができる。その結果、第１プレート１１と第２プレート１２とを型開き状態とした際に、内壁面２０１に成形体をより確実に固着させるとともに、ゲート部２１に存在する金属ガラス合金をより確実に破断させることができる。
【００３５】
また、キャビティ２０において、第１プレート１１側に形成された抜きテーパの角度が、第２プレート１２側に形成された抜きテーパの角度よりも小さくなっているのが好ましい。これにより、内壁面２０１と成形体との間の摩擦力が増大し、内壁面２０１から成形体が抜け難くなる。このため、内壁面２０１と成形体との間の固着力を、内壁面２０２と成形体との間の固着力よりもさらに増大させることができる。その結果、第１パーティング面１１２を開いた際に、ゲート部２１に存在する金属ガラス合金をさらに確実に破断させることができる。
【００３６】
また、図１および図２に示すゲート部２１の軸（溶融金属の流動方向に平行な軸）は、第１パーティング面１１２に対してほぼ直交している。これにより、第１プレート１１と第２プレート１２との間が開く際に、ゲート部２１に存在する金属ガラス合金に、最も小さい横断面に対して引張荷重を作用させることができるので、ゲート部２１に対して単位面積当たりの荷重を増大させ、より大きな応力を発生させることができる。その結果、第１パーティング面１１２を開いた際に、ゲート部２１に存在する金属ガラス合金を特に確実に破断させることができる。
【００３７】
また、図２に示すように、ゲート部２１の出口は、キャビティ２０の第２プレート１２側に形成された内壁面２０２からキャビティ２０の中心部に向かって突出した凸部２０３に設けられている。これにより、第１パーティング面１１２が開いてゲート部２１が破断した際に、成形体側に生じる破断片が、凸部２０３に対応する凹部内に生じることとなる。そして、かかる凸部２０３を有する成形型１０により得られた成形体は、破断片の端部が成形体の外周面から突出し難いものとなる。このように、外周面からゲート部２１の破断片の端部が突出していなければ、その成形体は、使用に際して何ら問題ない場合も多い。したがって、成形後の成形体に仕上げ加工を施して破断片を除去する必要がなくなり、成形体の製造工程の大幅な簡素化および低コスト化を図ることができる。
【００３８】
この場合、キャビティ２０の内壁面２０２からキャビティ２０の中心部に向かって突出した凸部２０３の突出高さは、ゲート部２１の軸方向の長さ、すなわち図２の上下方向の長さより大きいのが好ましい。これにより、第１パーティング面１１２が開いた際に生じたゲート部２１の破断片のうち、成形体側に残存した破断片は、その端部が成形体の外周面（下面）から突出するのを確実に防止することができる。
【００３９】
ここで、ゲート部２１は、その軸方向の長さが０．０５〜０．５ｍｍ程度であるのが好ましく、０．１〜０．３ｍｍ程度であるのがより好ましい。これにより、成形体側に残存する破断片の長さを比較的短くすることができ、得られた成形体から破断片を除去する必要性をさらに低減することができる。また、ゲート部２１の軸方向の長さが前記範囲内であれば、ゲート部２１の範囲内で確実に破断させることができる。
【００４０】
また、図２に示すキャビティ２０は、第１プレート１１と第２プレート１２との距離が周囲よりも長くなっている肉厚部２０４を有している。そして、図２に示すように、前述の凸部２０３が、この肉厚部２０４に対応する位置に設けられている。これにより、キャビティ２０に設けられた凸部２０３によって成形体に凹部が形成され、これにより成形体の肉厚が薄くなり過ぎるのを防止することができる。すなわち、肉厚部２０４の位置に対応して凸部２０３を設けるようにすれば、凸部２０３による成形体（キャビティ２０）の肉厚の減少を肉厚部２０４によって相殺することができる。その結果、成形体に極端に薄肉な部分ができるのを防止して、成形型１０を用いて得られた成形体全体の機械的強度の低下を防止することができる。
【００４１】
図１および図２に示す第１プレート１１内には、上下方向に沿って、下端がキャビティ２０内に開口する２つの貫通孔３１、３１が形成されている。
この各貫通孔３１、３１内には、それぞれ各第１イジェクトピン３２、３２が挿通されており、各第１イジェクトピン３２、３２は、各貫通孔３１、３１に対してそれぞれ相対的に変位可能になっている。
【００４２】
そして、各第１イジェクトピン３２、３２の下端面は、図１に示す型閉め状態において、それぞれキャビティ２０の内壁面の一部を構成しており、型開き状態において、必要に応じてキャビティ２０内に突出可能であるように構成されている。このような各第１イジェクトピン３２、３２は、それぞれ、キャビティ２０の第１プレート１１側の内壁面２０１に固着した成形体を、第１プレート１１から離型させるように押すものである。
【００４３】
図２に示す各第１イジェクトピン３２、３２は、それぞれ、前述のキャビティ２０に設けられた肉厚部２０４を押すように構成されている。これにより、例えば、キャビティ２０の第１プレート１１と第２プレート１２との距離が短く、かかるキャビティ２０から得られる成形体が薄肉なものである場合でも、成形体を各第１イジェクトピン３２、３２で押した際に、成形体が不本意に変形してしまうのを確実に防止することができる。すなわち、肉厚部２０４を押して離型させることにより、全体が薄肉な成形体を形成する場合でも、離型の際に成形体が変形し難くなり、高い寸法精度の成形体が得られる。
【００４４】
また、図１に示すように、第１プレート１１と第２プレート１２との間には、上下方向に沿って、これらを連続して貫通する３つの貫通孔４１、４１、４１が形成されている。これらの各貫通孔４１、４１、４１の下端は、それぞれ第２プレート１２と第３プレート１３との間の第２パーティング面（型合わせ面）１２３に開口している。
この各貫通孔４１、４１、４１内には、それぞれ各第２イジェクトピン４２、４２、４２が挿通されており、各第２イジェクトピン４２、４２、４２は、各貫通孔４１、４１、４１に対してそれぞれ相対的に変位可能になっている。
【００４５】
そして、各第２イジェクトピン４２、４２、４２の下端面は、図１に示す型閉め状態において、それぞれランナー部２２およびスプルー部２３の内壁面の一部を構成しており、第２プレート１２と第３プレート１３との型開き状態において、ランナー部２２内およびスプルー部２３内に突出可能なように構成されている。すなわち、各第２イジェクトピン４２、４２、４２は、それぞれ、ランナー部２２内およびスプルー部２３内に存在する金属ガラス合金と、ランナー部２２に連結されたゲート部２１内に存在する金属ガラス合金とを、第２プレート１２から離型させるように押すものである。成形型１０をこのような構成とすることにより、成形体を形成する度に生じる不要部、すなわちゲート部２１内、ランナー部２２内およびスプルー部２３内に存在する金属ガラス合金を、容易に排出・除去することができる。そして、このような成形型１０を備える成形装置１は、人為的な作業をほとんど必要とすることなく金属ガラス合金の成形体を連続的に形成可能なものとなる。
【００４６】
ここで、ゲート部２１は、出口に向かって内径がほぼ一定な円管状をなしているのが好ましい。これにより、第２プレート１２のゲート部２１周辺に、断面形状（第２プレート１２の上面とゲート部２１の内周面とで形成される形状）に鋭角になる部分が生じてしまうのを、確実に防止することができる。断面形状が鋭角になっている成形型は、この部分で欠損等を生じ易いため、耐久性に劣る。かかる観点から、断面形状が鋭角になる部分を含まない成形型は、耐久性に優れたものとなる。また、ゲート部２１の内径がほぼ一定であれば、成形体を得た後、第１パーティング面１１２を開いた際に、成形体側に残存した破断片が第２プレート１２に引っ掛かり難いという利点がある。これにより、第１プレート１１と第２プレート１２とを円滑に開くことができる。一方、ゲート部２１内に残存した破断片も、第２パーティング面１２３を開いた際に、第２プレート１２に引っ掛かり難いという利点がある。これにより、第２プレート１２と第３プレート１３とを円滑に開くことができる。
【００４７】
また、ゲート部２１は、出口に向かって内径が漸減するテーパ内周面を有する円管状をなしていてもよく、この場合、テーパ内周面の抜きテーパの角度は、０．５°以下であるのが好ましく、０．３°以下であるのがより好ましい。これにより、ゲート部２１内に存在する金属ガラス合金は、より成形体に近い部分で破断し易くなる。その結果、成形体側に残存した破断片の長さがより短くなり、得られた成形体から破断片を除去する必要性がより低減する。さらに、この場合、第２プレート１２のゲート部２１周辺には、断面形状が若干鋭角になる部分が生じるものの、テーパ内周面の抜きテーパの角度が前記範囲内であれば、この部分で欠損等を生じ難くなる。これにより、成形型１０の耐久性が低下するのを防止することができる。
【００４８】
図１および図２に示すランナー部２２は、ゲート部２１に向かって内径が漸減するテーパ内周面を有する円管状をなしており、該テーパ内周面の抜きテーパの角度は、１０〜３０°程度であるのが好ましく、１５〜２５°程度であるのがより好ましい。これにより、キャビティ２０内に溶融金属を射出する際、ランナー部２２の内周面に過大な応力が加わるのを防止するとともに、成形体を得た後、第２パーティング面１２３を開いた際に、ランナー部２２内に存在する金属ガラス合金が、第２プレート１２に引っ掛かるのを防止することができる。その結果、第２プレート１２と第３プレート１３とをより円滑に開くことができる。
【００４９】
供給源５０は、溶融金属をスプルー部２３に供給するものである。
図１に示す供給源５０は、円筒状のスリーブ５１と、スリーブ５１の外周に巻き付けられた誘導コイル５２と、スリーブ５１内を上下方向に移動可能なピストン５３とを有している。
また、成形装置１は、図示しない減圧手段を有しており、キャビティ２０内、ゲート部２１内、ランナー部２２内、スプルー部２３内およびスリーブ５１の内部をそれぞれ減圧するようになっている。
【００５０】
スリーブ５１は、原材料および原材料を溶解した溶融金属を貯留するものである。このようなスリーブ５１は、例えば、石英ガラスやセラミックス等の高耐熱材料で構成されている。
誘導コイル５２は、その両端に高周波電圧を印加することにより、スリーブ５１の内部に収納された原材料内に渦電流を発生させ、原材料を自己発熱させる加熱手段である。このような加熱手段は、アーク加熱、ガス加熱等のその他の加熱手段で代替することもできる。
【００５１】
ピストン５３は、その上端面がスリーブ５１の上端面より下方に位置した状態で、ピストン５３の上端面とスリーブ５１の内周面で画成される空間に、原材料を収納する。そして、誘導コイル５２の作用により、原材料を溶融金属に変化させた後、ピストン５３を上方に移動させることにより、溶融金属を押し上げて、スプルー部２３内に供給することができる。
【００５２】
次に、このような構成の成形装置１を用いて、成形体を形成する流れ（工程）について説明する。
［１］まず、固化することにより金属ガラス合金となる組成の原材料を用意し、成形装置１内のピストン５３の上端面上に載置する。
次に、成形型１０を型閉め状態とする。そして、減圧手段により、キャビティ２０内、ゲート部２１内、ランナー部２２内、スプルー部２３内およびスリーブ５１の内部をそれぞれ減圧する。
続いて、誘導コイル５２に高周波電圧を印加して、スリーブ５１内の原材料を所定の温度に加熱する。これにより、成形型１０内の原材料を溶解し、溶湯（溶融金属）を得る。
【００５３】
［２］次に、必要に応じて、成形型１０のキャビティ２０付近を冷却する。
次に、図３に示すように、ピストン５３を上方に移動させる。これにより、ピストン５３上の溶湯を、スプルー部２３内、ランナー部２２内およびゲート部２１内を介してキャビティ２０内に射出する。キャビティ２０内に射出された溶湯は、キャビティ２０の内壁面に接触することにより急速に冷却される。これにより、溶湯中にランダムに存在していた各原子は、そのランダムな配置を保存した状態で固化に至る。その結果、溶湯は、原子がランダムに配置した金属ガラス合金となり、金属ガラス合金で得られた成形体が得られる。かかる成形体は、キャビティ２０の形状を高い寸法精度で再現したものとなる。
また、ゲート部２１内、ランナー部２２内およびスプルー部２３内に存在する溶湯も、冷却に伴って固化に至る。その結果、ゲート部２１内、ランナー部２２内およびスプルー部２３内の形状をなす金属ガラス合金が得られる。かかる金属ガラス合金は、キャビティ２０の形状をなす成形体を得るのに伴って発生する不要部となる。
【００５４】
［３］次に、図４に示すように、第１パーティング面１１２を開いて、第１プレート１１および第２プレート１２を型開き状態とする。これにより、前記工程［２］で得られた成形体６０は、キャビティ２０の第１プレート１１側の内壁面２０１に固着するとともに、ゲート部２１で破断して第２プレート１２側の内壁面２０２から離脱する。その結果、ゲート部２１の切断が完了し、図４に示す破断片６１を備えた成形体６０が得られる。
【００５５】
また、ゲート部２１の出口が、キャビティ２０の内壁面２０２の凸部２０３に設けられているので、破断片６１は、凸部２０３に対応して成形体６０に形成された凹部６２に形成されることとなる。このため、破断片６１は、成形体６０の下面６３から突出することなく、成形体６０の外周面の形状にほとんど影響を及ぼさない。したがって、前述したように、成形体６０から破断片６１を除去する必要性が低減し、成形体の製造工程の簡素化および低コスト化を図ることができる。
【００５６】
［４］次に、図５に示すように、第１プレート１１に対して、各第１イジェクトピン３２、３２をそれぞれ下方に移動させる。これにより、キャビティ２０の第１プレート１１側の内壁面２０１に固着した成形体６０を、離型させることができる。
［５］次に、図６に示すように、第２パーティング面１２３を開いて、第２プレート１２および第３プレート１３を型開き状態とする。これにより、前記工程［４］で得られた不要部７０は、第２プレート１２の第２パーティング面１２３に固着した状態となる。その結果、不要部７０を第３プレート１３から脱離することができる。
【００５７】
［６］次に、図７に示すように、第２プレート１２に対して、各第２イジェクトピン４２、４２、４２をそれぞれ下方に移動させる。これにより、第２プレート１２の第２パーティング面１２３に固着した不要部７０を、離型させることができる。これにより、前述したように、不要部７０を容易に排出・除去することができる。不要部７０を除去した後の成形型１０は、初期状態に戻ることになるので、再び成形体６０の形成に移行することができる。
【００５８】
すなわち、従来、金属ガラス合金の成形体を得るとともに、不要部の除去を行い得る成形型および成形装置は不可能であるとされていた。しかしながら、成形型１０および成形装置１によれば、成形体６０の形成とともに不要部７０を除去することが可能となる。そして、以上のような成形体６０の形成工程を繰り返して行うことにより、自動的かつ連続的に成形体６０を形成することもできる。
【００５９】
以上、本発明の成形型および成形装置について、好適な実施形態に基づいて説明したが、本発明はこれに限定されるものではない。
例えば、前記実施形態では、第１プレート、第２プレートおよび第３プレートの３つのプレートを備えた成形型について説明したが、本発明の成形型は、第１プレートと、第２プレートおよび第３プレートが一体となったプレートの２つのプレートを備えたものでもよい。
【図面の簡単な説明】
【００６０】
【図１】本発明の成形型の型閉め状態およびこの成形型を備える成形装置を示す縦断面図である。
【図２】図１中のキャビティ周辺を示す部分拡大図である。
【図３】本発明の成形装置を用いて成形体を形成する流れを説明するための図（縦断面図）である。
【図４】本発明の成形装置を用いて成形体を形成する流れを説明するための図（縦断面図）である。
【図５】本発明の成形装置を用いて成形体を形成する流れを説明するための図（縦断面図）である。
【図６】本発明の成形装置を用いて成形体を形成する流れを説明するための図（縦断面図）である。
【図７】本発明の成形装置を用いて成形体を形成する流れを説明するための図（縦断面図）である。
【図８】従来の成形型の型閉め状態の一例を示す図（縦断面図）である。
【符号の説明】
【００６１】
１……成形装置  １０……成形型  １１……第１プレート（第１の型）  １２……第２プレート（第２の型）  １３……第３プレート（第３の型）  １１２……第１パーティング面（型合わせ面）  １２３……第２パーティング面（型合わせ面）  ２０……キャビティ  ２０１、２０２……内壁面  ２０３……凸部  ２０４……肉厚部  ２１……ゲート部  ２２……ランナー部  ２３……スプルー部  ３１……貫通孔  ３２……第１イジェクトピン  ４１……貫通孔  ４２……第２イジェクトピン  ５０……供給源  ５１……スリーブ  ５２……誘導コイル  ５３……ピストン  ６０……成形体  ６１……破断片  ６２……凹部  ６３……下面  ７０……不要部  ８１０……成形型  ８１１……第１プレート  ８１２……第２プレート  ８２０……キャビティ  ８２１……ゲート部  ８２２……ランナー部  ８２３……スプルー部  ８５０……供給源
【図１】
2008006447.tif 000003
【図２】
2008006447.tif 000004
【図３】
2008006447.tif 000005
【図４】
2008006447.tif 000006
【図５】
2008006447.tif 000007
【図６】
2008006447.tif 000008
【図７】
2008006447.tif 000009
【図８】
2008006447.tif 000010